СПОСОБ ПРИГОТОВЛЕНИЯ КАТАЛИЗАТОРА И СПОСОБ ОЧИСТКИ ГАЗОВЫХ СМЕСЕЙ ОТ ОКСИДА УГЛЕРОДА
METHOD OF PREPARING CATALYST AND METHOD OF PURIFYING GAS MIXTURES FROM CARBON OXIDE

Изобретение относится к катализатору и процессу каталитического метода очистки газовых смесей от оксида углерода. Такие газовые смеси, кроме оксида углерода, могут содержать различные количества диокисида углерода, паров воды, водорода и других органических соединений, преимущественно спиртов, эфиров и углеводородов. Например, одной из актуальных задач в настоящее время является очистка водородсодержащих смесей от СО.
Водород - один из самых важных индустриальных газов, широко использующийся в металлургической, химической, нефтехимической и пищевой промышленности. Также он может быть использован в качестве топлива для топливных элементов.
2
2
2
2
Водород может быть получен в каталитическом химическом процессе, например, из различного углеводородного сырья (бензин, природный газ, спирты, диметиловый эфир и др.). Это углеводородное сырье при помощи паровой и/или кислородной конверсии и последующей паровой конверсии оксида углерода перерабатывают в водородсодержащую газовую смесь. Такая смесь обычно состоит из Н, CO, N, HO и ~1 об.% СО. Известно, что оксид углерода при концентрации больше 0.001 об.% (10 ppm) является ядом для топливного электрода. Следовательно, такую водородсодержащую газовую смесь необходимо очищать от оксида углерода перед ее подачей в топливный элемент. Одним из возможных методов очистки газовой смеси от оксида углерода является процесс селективного окисления СО.
Известны реакции, протекающие при осуществлении такой очистки:
2
2
2СО+O→2СО
2
2
2
2Н+O→2НО (газ)
Показателями эффективности очистки водородсодержащих газовых смесей от СО являются концентрация СО на выходе из реактора и селективность по кислороду, которая определяется как отношение количества кислорода, потраченного на окисление СО, к количеству кислорода, израсходованному по обеим реакциям:
x
1-x
2-y
Известны катализатор, способ его приготовления и способ проведения реакции окисления оксида углерода в присутствии водорода [Заявка WO 0160738, B0J 23/00, 23.08.2001], где в качестве катализатора используют оксидную систему CuCeO (х - изменяется от 0,01 до 0,3, а y эквивалентен или больше, чем х). Катализатор готовят методом соосаждения. Недостаток данного способа приготовления заключается в проведении большого количества последовательных процедур: соосаждение солей меди и церия из водного раствора путем добавления в раствор щелочи, фильтрование получившегося осадка, промывание осадка теплой водой, сушка осадка, прокаливание осадка при температуре выше 500°С.
x
1-x
2-y
Известен метод синтеза каталитической оксидной системы CuCeO горением смеси солей нитратов меди и церия, содержащих мочевину [Avgouropoulos G., Ioannides Т. // Appl. Catal. A: General, 2003, vol.244, рр.155-167]. Недостатком метода является резкое воспламенение получаемого катализатора во время процедуры прокаливания, приводящее к спеканию и существенному уменьшению его удельной поверхности.
2
2
Известен также золь-гель метод синтеза медно-цериевого оксидного катализатора [Pintar A., Batista J., Hocevar S., J. Coll Interface Science 2005, vol.285, pp.218-231]. Метод содержит большое количество процедур, включающих выдерживание растворов солей меди и церия в раздельных емкостях, в которые добавляется водный раствор перекиси HO, после окончания реакции в обоих сосудах растворы смешиваются и после испарения оставшегося количества перекиси добавляется этиловый спирт. Получившийся раствор в течение долгого времени высушивают на воздухе для испарения спирта. Полученный ксерогель прокаливают при температуре 400°С. Недостатком метода является наличие большого количества последовательных процедур, что существенно усложняет процесс приготовления катализатора.
x
1-x
2-y
Другим известным способом приготовления каталитической оксидной системы CuCeO является метод пропитки [Avgouroponlos G., Ioarnnides Т., Matralis H., Appl. Cat. В: Environmental, 2005, vol.56 pp.87-93]. Вначале одним из вышеуказанных методов или каким-либо другим способом готовят оксид церия, после чего его пропитывают водным раствором соли меди; полученный катализатор высушивают на воздухе при комнатной или повышенной температуре и затем прокаливают при температуре выше 200°С. Недостатком метода также является наличие большого количества последовательных процедур, что существенно усложняет процесс приготовления катализатора.
Наиболее близким является метод синтеза медно-цериевого оксидного катализатора обработкой раствора смеси солей меди и церия с лимонной кислотой в гидротермальном режиме с последующей сушкой и прокалкой [Avgouropoulos G., Ioannides Т. // Appl. Catal. B: Environmental 2006, vol.67, pp.1-11]. Недостатком метода является наличие стадии гидротермальной обработки при высоком давлении, что существенно усложняет процесс приготовления катализатора.
Изобретение решает задачу упрощения метода приготовления активных катализаторов процесса очистки газовых смесей от СО при сохранении высокой активности.
Предлагаемый способ приготовления оксидного медно-цериевого катализатора через образование полимерного предшественника позволяет максимально упростить процесс его приготовления и достичь высокодисперсного состояния катализатора.
Задача решается способом приготовления оксидного медно-цериевого катализатора процесса очистки газовых смесей от СО, по которому синтез катализатора ведут через получение полимерного предшественника, для получения которого используют соли меди и церия, а также лимонную кислоту и этиленгликоль с последующей температурной обработкой.
Азотнокислые соли меди и церия, а также лимонную кислоту и этиленгликоль берут в соотношениях: лимонная кислота к сумме катионов 0,5-3,0, предпочтительно 1,0; этиленгликоль к лимонной кислоте 0,5-3,0, предпочтительно 2,0.
Температурную обработку полимерного предшественника осуществляют при подъеме температуры со скоростью 0,1-1,0°С в 1 мин до температуры в интервале 280-900°С, предпочтительно до 300-400°С.
Катализатор содержит 1-30 мас.% меди, предпочтительно 5-10 мас.%.
Процесс приготовления позволяет вводить в оксидный медно-цериевый катализатор одновременно с его синтезом различные компоненты в виде соединений переходных, редкоземельных, щелочноземельных металлов и металлов III и IV группы Периодической системы химических элементов.
Отличительной особенностью метода является высокая степень дисперсности получающихся оксидных композиций, а также простота его выполнения, позволяющая проводить синтез от загрузки исходных компонентов до выгрузки продукта без промежуточных стадий.
Задача решается также способом очистки газовых смесей от оксида углерода путем окисления оксида углерода на катализаторе, описанном выше. Процесс осуществляют при температуре не ниже 20°С, давлении не ниже 0.1 атм.
Очищаемая газовая смесь может содержать в своем составе водород, диоксид углерода, пары воды и другие органические соединения, преимущественно спирты, эфиры и углеводороды, а также любые их комбинации.
Предлагаемое изобретение иллюстрируется следующими примерами, описывающими способ приготовления катализаторов, и примерами, описывающими результаты испытаний катализаторов в процессе очистки газовых смесей от СО. Весь процесс приготовления катализаторов проводят в реакционном сосуде из термостойкого материала.
Примеры 1-9 иллюстрируют приготовление катализаторов.
Пример 1 (приготовление оксидного медно-цериевого катализатора, содержащего 1 мас.% Cu).
3
3
2
3
2
2
К 58 мл 1М раствора Се(NO)·6HO при перемешивании и температуре 60°С последовательно прибавляют 0,405 г Cu(NO)·3HO и 12, 45 г лимонной кислоты (ЛК), добиваясь растворения кристаллов нитрата меди и ЛК. По истечении 1 ч к полученному раствору добавляют 7,45 г этиленгликоля (ЭГ), после чего температуру поднимают до 400°С, со скоростью 0,1-0,5 градуса в минуту. По достижении 400°С катализатор выдерживают при этой температуре в течение 2 ч.
Пример 2 (приготовление оксидного медно-цериевого катализатора, содержащего 5 мас.% Cu).
3
3
2
3
2
2
К 110 мл 0,5М раствора Се(NO)·6HO при перемешивании и температуре 60°С последовательно прибавляют 1,91 г Cu(NO)·3НО, и 13,24 г ЛК, добиваясь растворения кристаллов нитрата меди и ЛК. По истечении 1 ч к полученному раствору добавляют 7,32 г ЭГ. Последующую обработку проводят аналогично примеру 1.
Пример 3 (приготовление оксидного медно-цериевого катализатора, содержащего 10 мас.% Cu).
3
3
2
3
2
2
К 86 мл 0,5М раствора Се(NO)·6HO при перемешивании и температуре 60°С последовательно прибавляют 3,02 г Cu(NO)·3HO и 11,58 г ЛК, добиваясь растворения кристаллов нитрата меди и ЛК. По истечении 1 ч к полученному раствору добавляют 6,85 г ЭГ. Последующую обработку проводят аналогично примеру 1.
Пример 4 (приготовление оксидного медно-цериевого катализатора, содержащего 12 мас.% Cu).
3
3
2
3
2
2
К 100 мл 0,5М раствора Се(NO)·6HO при перемешивании и температуре 60°С последовательно прибавляют 4,42 г Cu(NO)·3HO, и 13,41 г ЛК, добиваясь растворения кристаллов нитрата меди и ЛК. По истечении 1 ч к полученному раствору добавляют 7,96 г ЭГ. Последующую обработку проводят аналогично примеру 1.
Пример 5 (приготовление оксидного медно-цериевого катализатора, содержащего 15 мас.% Cu).
3
3
2
3
2
2
К 100 мл 0,5М раствора Се(NO)·6HO при перемешивании и температуре 60°С последовательно прибавляют 5,69 г Cu(NO)·3HO, и 15,33 г ЛК, добиваясь растворения кристаллов нитрата меди и ЛК. По истечении 1 ч к полученному раствору добавляют 9,08 г ЭГ. Последующую обработку проводят аналогично примеру 1.
2
Пример 6 (приготовление оксидного медно-цирконий-цериевого катализатора, содержащего 5 мас.% Cu и 0,1 мас.% ZrO).
3
3
2
3
2
3
2
2
К 110 мл 0,5М раствора Се(NO)·6HO при перемешивании и температуре 60°С последовательно прибавляют 1,91 г Cu(NO)·3HO, 0,02 г ZrO(NO)·2HO и 13,5 г ЛК, добиваясь растворения кристаллов нитратов меди и цирконила и ЛК. По истечении 1 ч к полученному раствору добавляют 7,47 г ЭГ. Последующую обработку проводят аналогично примеру 1.
2
3
Пример 7 (приготовление оксидного медно-алюминий-цериевого катализатора, содержащего 5 мас.% Cu и 3 мас.% AlO).
3
3
2
3
2
2
3
3
2
К 110 мл 0,5М раствора Се(NO)·6HO при перемешивании и температуре 60°С последовательно прибавляют 1,91 г Cu(NO)·3HO, 1.09 г Al(NO)·9HO и 13,85 г ЛК, добиваясь растворения кристаллов нитратов меди алюминия и ЛК. По истечении 1 ч к полученному раствору добавляют 7,67 г ЭГ. Последующую обработку проводят аналогично примеру 1.
2
3
Пример 8 (приготовление оксидного медно-лантано-цериевого катализатора, содержащего 5 мас.% Cu и 0.5 мас.% LaO).
3
3
2
3
2
2
3
3
2
К 110 мл 0,5М раствора Се(NO)·6HO при перемешивании и температуре 60°С последовательно прибавляют 1,91 г Cu(NO)·3HO, 0,07 г La(NO)·6HO и 13,5 г ЛК, добиваясь растворения кристаллов нитратов меди и лантана и ЛК. По истечении 1 ч к полученному раствору добавляют 7,45 г ЭГ. Последующую обработку проводят аналогично примеру 1.
2
3
Пример 9 (приготовление оксидного медно-самарий-цериевого катализатора, содержащего 5 мас.% Cu и 0,5 мас.% SmO).
3
3
2
3
2
2
3
3
2
К 110 мл 0,5 М раствора Се(NO)·6HO при перемешивании и температуре 60°С последовательно прибавляют 1,91 г Cu(NO)·3HO, 0,064 г Sm(NO)·6HO и 13,5 г ЛК, добиваясь растворения кристаллов нитратов меди и самария и ЛК. По истечении 1 ч к полученному раствору добавляют 7,45 г ЭГ. Последующую обработку проводят аналогично примеру 1.
Пример 10 (приготовление оксидного медно-барий-цериевого катализатора, содержащего 5 мас.% Cu и 0,1 мас.% ВаО).
3
3
2
3
2
2
3
2
К 110 мл 0,5 М раствора Се(NO)·6HO при перемешивании и температуре 60°С последовательно прибавляют 1,91 г Cu(NO)·3HO, 0,017 г Ва(NO) и 13,5 г ЛК, добиваясь растворения кристаллов нитратов меди и бария и ЛК. По истечении 1 ч к полученному раствору добавляют 7,45 г ЭГ. Последующую обработку проводят аналогично примеру 1.
2
Полученные катализаторы имеют высокую удельную поверхность, преимущественно более 80 м/г. Размер частиц оксида церия, определенный при помощи метода рентгенофазового анализа составляет не более 8 нм, преимущественно 2-5 нм; соединения меди, а также добавки различных соединений металлов методом рентгенофазового анализа не детектируются, что свидетельствует о высокой дисперсности этих компонентов в катализаторе.
Примеры 11-14 иллюстрируют испытание катализаторов.
-1
2
2
2
2
2
3
3
3
4
Процесс очистки газовых смесей от оксида углерода проводят в проточном реакторе с одним слоем катализатора. Реактор представляет собой кварцевую трубку с внутренним диаметром 3 мм. Слой состоит из 0,125 г катализатора. В качестве катализаторов берут оксидные медно-цериевые образцы. Объемную скорость варьируют в интервале 1000-250000 ч, температуру слоя катализатора - в интервале 20-400°С. Реакция протекает в интервале давлений 1-10 атм. Реакционная газовая смесь имеет состав, об.%: СО 0,01-66,6, O 0,005-33,3, Н 0-99,985, CO 0-99,985, HO 0-99,985, N 0-99,985, СНОН 0-5, СНОСН 0-5, СН 0-5.
-1
2
2
2
2
4
Пример 11. Процесс очистки газовых смесей от оксида углерода осуществляют в проточном реакторе на медно-цериевом оксидном образце с содержанием 5 мас.% Cu, приготовленном по примеру 2, при объемной скорости 15000 ч и атмосферном давлении. Реакционная газовая смесь содержит, об.%: 1 СО, 1,5 O, 69 Н, 18 CO, 10 HO, 0,5 СН. Полученные результаты приведены в таблице 1.
Таблица 1.
Температура, °С
Концентрация СО на выходе из реактора, об.%
160
0,001
170
0,001
-1
2
2
3
Пример 12. Процесс, аналогичный примеру 11, проводят на медно-цериевом оксидном образце с содержанием 10 мас.% Cu, приготовленном по примеру 3, при объемной скорости 45000 ч и атмосферном давлении. Реакционная газовая смесь содержит, об.%: 1 СО, 1,5 О, 69 Н, 0,5 СНОН. Полученные результаты приведены в таблице 2.
Таблица 2.
Температура, °С
Концентрация СО на выходе из реактора, об.%
150
0,001
130
0,0007
Пример 13. Процесс, аналогичный примеру 11, проводят на медно-алюминий-цериевом оксидном образце с содержанием 5 мас.% Cu и 3 мас.%
2
3
2
2
3
3
-1
AlO, приготовленном по примеру 7, при объемной скорости 5000 ч и давлении 3 атм. Реакционная газовая смесь содержит, об.%: 0,5 СО, 0,25 O, 99 N, 0,25 СНОСН. Полученные результаты приведены в таблице 3.
Таблица 3.
Температура, °С
Концентрация СО на выходе из реактора, об.%
80
0,001
90
0,0006
100
0,0006
Пример 14. Процесс, аналогичный примеру 11, проводят на медно-лантано-цериевом оксидном образце с содержанием 5 мас.% Cu и 0.5 мас.%
2
3
2
2
-1
LaO, приготовленном по примеру 8, при объемной скорости 1000 ч и атмосферном давлении. Реакционная газовая смесь содержит, об.%: 1 СО, 0,5 О, 98,5 N. Полученные результаты приведены в таблице 4.
Таблица 4.
Температура, °С
Концентрация СО на выходе из реактора, об.%
90
0,0003
100
0,0004
110
0,0006
Таким образом, как видно из примеров и таблиц, предлагаемое изобретение позволяет эффективно осуществлять процесс очистки газовых смесей до уровня содержания СО меньше 0,001 об.% (т.е. 10 ppm), при этом предлагаемый способ приготовления оксидных медно-цериевых катализаторов максимально упрощается, достигаются высокодисперсное состояние катализатора и его высокая активность. Предлагаемый способ также предоставляет широкую возможность варьирования состава катализатора без усложнения процесса его приготовления путем добавления к исходной смеси солей меди и церия других солей переходных, редкоземельных, щелочноземельных металлов и металлов III и IV группы периодической системы химических элементов.